(57)【要約】材料の表面から内部へ広がる三次元の幾何学的模様を有する装飾熱硬化材料および形成の方法。【特許請求の範囲】
【請求項１】
その表面上に幾何学的模様を有する装飾材料であって、該幾何学的模様が少なくとも２種の対比熱硬化性組成物から形成され、
（ａ）該幾何学的模様が三次元であり、および該材料の表面から内部へ広がり、かつ、
（ｂ）該幾何学的模様の外観が該材料の表面上に露出している幾何学的形状の異なる横断面によって変わる
ことを特徴とする装飾材料。
【請求項２】
前記幾何学的模様が前記装飾材料の内部部分の全体にわたって広がっていることを特徴とする請求項１に記載の装飾材料。
【請求項３】
前記幾何学的模様がストライプを含むことを特徴とする請求項１に記載の装飾材料。
【請求項４】
前記幾何学的模様がストライプの形態以外であることを特徴とする請求項１に記載の装飾材料。
【請求項５】
前記幾何学的模様がスワールを含むことを特徴とする請求項４に記載の装飾材料。
【請求項６】
前記幾何学的模様中に存在しない追加の熱硬化性組成物を含有することを特徴とする請求項１に記載の装飾材料。
【請求項７】
少なくとも１種の成形組成物がアクリルを含むことを特徴とする請求項１に記載の装飾材料。
【請求項８】
難燃性を与える充填材を含有することを特徴とする請求項１に記載の装飾材料。
【請求項９】
前記充填材がアルミナ三水和物を含むことを特徴とする請求項８に記載の装飾材料。
【請求項１０】
その表面上に幾何学的模様を有する装飾材料であって、該幾何学的模様が少なくとも２種の対比熱硬化性組成物から形成され、
（ａ）該幾何学的模様が三次元であり、および材料の表面から内部へ広がり、かつ、
（ｂ）該幾何学的模様の外観が該材料の表面上に露出している幾何学的形状の異なる横断面によって変わる
装飾材料の形成方法であって、
（ｉ）少なくとも２種の流動可能な対比熱硬化性成形組成物を調製する工程と、
（ｉｉ）個々の成形組成物が識別可能であり、かつ、三次元幾何学的形状を創出するようにコントロールされた様式で熱硬化性成形組成物を組み合わせる工程と、
（ｉｉｉ）該幾何学的形状の横断面を現出させる方法で、前記組み合わされた成形組成物を個々の別個部分へ分割する工程と、
（ｉｖ）該幾何学的形状の横断面を含む前記個々の別個部分を組み合わせる工程と、
（ｖ）個々の別個部分の隣接表面を融着させて、幾何学的模様を有する装飾材料を形成する工程と
を含むことを特徴とする方法。
【請求項１１】
隣接表面を融着させる工程（ｖ）が造形装飾材料を与えるための熱および圧力を含むことを特徴とする請求項１０に記載の方法。
【発明の詳細な説明】
【技術分野】
【０００１】
本発明は、ユニークな装飾模様を有する固体表面材料のような装飾材料に二次加工される熱硬化性組成物に関する。
【背景技術】
【０００２】
固体表面材料は、有機ポリマーマトリックス中に分散された細分鉱物充填材の本質的に無孔性の複合材料である。一般に使用される充填材の例には、アルミナ三水和物、炭酸カルシウム、シリカ、およびアルミナが挙げられる。一般に使用される熱硬化性ポリマー材料の例には、アクリル、ポリエステル、メラミン、ウレタン、アクリロ−ウレタン、エポキシ樹脂およびそれらの組合せが挙げられる。ほとんどの固体表面材料は、シートキャスティング、セルキャスティング、射出成形、または塊状成形のような熱硬化加工によって製造される。かかる製品の装飾品質は、複合材料が天然石に似るように顔料および着色粒子を組み入れることによって大きく高められる。商業的に入手可能な模様の範囲は、かかる材料の製造に現在使用されている中間体および方法によって制約される。
【０００３】
固体表面材料は、それらの様々な用途において機能目的と装飾目的との両方に役立つ。様々な魅力的および／またはユニークな装飾模様を組み入れると、それらの有用性を高めるので、かかる模様は、ある製品を別の製品から差別化する本質的に有用な特性を構成する。同じ原理は、例えば家具構築物において、その有用性がある種の天然産模様、例えば石目、色の変化、鉱脈、岩層、包含物などによって高められる木材または石のような天然産材料に適用される。商業的に製造される固体表面材料は、多くの場合、花崗岩または大理石中の天然産模様を模倣するまたはそれに似るように意図された装飾模様を組み入れている。しかしながら、実現可能性および／または実用性の制限のために、ある種の装飾模様および／またはカテゴリーの装飾模様は、以前は固体表面材料に組み入れられなかった。
【０００４】
装飾模様は、伝統的な熱硬化二次加工では主として次の３つの方法、すなわち、によって以前は達成されてきた。
（ｉ）既存の固体表面製品の単色性または多色性小片を機械的に細砕して不規則形状の着色粒子を生み出し、それを次に新しい熱硬化性配合物中で他の成分と組み合わせる。キャスティングまたはモールディング中に反応組合せを硬化させると、不規則な形状およびサイズの着色包含物が異なる色の連続マトリックスによって囲まれ、かつ、その中に埋め込まれている固体表面材料を生み出す。
（ｉｉ）熱硬化性反応組合せのキャスティング中に、２つが限定された程度に混ざり合うに過ぎないような方法で、異なる色の第２反応組合せを加える。生じた固体表面材料では、異なる着色ドメインは、平滑な形状を有し、連続的色変化の領域によって分離されている。
（ｉｉｉ）異なる着色固体表面製品を様々な形状に切断または機械加工し、それを次に接着剤によって接合して多着色インレイド模様またはデザインを創出する。
【０００５】
これらの伝統的な熱硬化方法を用いて、ある種のカテゴリーの装飾模様を生み出すことは可能ではない。
【０００６】
【特許文献１】
米国特許第６，２０３，９１１，Ｂ１号明細書
【発明の開示】
【課題を解決するための手段】
【０００７】
本発明は、その表面上に幾何学的模様を有する装飾材料であって、幾何学的模様が少なくとも２種の対比熱硬化性組成物から形成され、
（ａ）幾何学的模様が三次元であり、材料の表面から内部へ広がり、かつ、
（ｂ）幾何学的模様の外観が材料の表面上に露出している幾何学的形状の異なる横断面によって変わる
装飾材料に関する。
【０００８】
さらに、本発明は、装飾材料の形成方法であって、
（ｉ）少なくとも２種の流動可能な対比熱硬化性成形組成物を調製する工程と、
（ｉｉ）個々の成形組成物が識別可能であり、かつ、三次元幾何学的形状を創出するようにコントロールされた様式で熱硬化性成形組成物を組み合わせる工程と、
（ｉｉｉ）幾何学的形状の横断面を現出させる方法で、組み合わされた成形組成物を個々の別個部分へ分割する工程と、
（ｉｖ）幾何学的形状の横断面を含む個々の別個部分を組み合わせる工程と、
（ｖ）個々の別個部分の隣接表面を融着させて、幾何学的模様を有する装飾材料を形成する工程と
を含む方法に関する。
【発明を実施するための最良の形態】
【０００９】
本発明で有用な熱硬化性材料は、それらが別個部分へ成形できる限り特に限定されず、成形条件下に流動可能であり、固体表面材料へ成形できる。有用な熱硬化性材料には、アクリル、ポリエステル、エポキシ、ウレタン、アクリロ−ウレタン、メラミンおよびそれらの組合せが含まれる。
【００１０】
好ましい熱硬化性材料はアクリルであり、様々な種類の通常のアクリルグループモノマー、アクリルグループ部分ポリマー、アクリルグループモノマー以外の共重合用ビニルモノマー、またはオリゴマーを含む。アクリルグループモノマーとして、（メタ）アクリルエステルが好ましい。また、本明細書において、「（メタ）アクリル」は、「アクリルおよび／またはメタクリル」を意味する。特に良好な、および特に好ましいモノマーはメチルメタクリレート（ＭＭＡ）であり、特に良好な、および特に好ましいポリマーはポリ（メチルメタクリレート）ＰＭＭＡである。
【００１１】
重合性成分として有用な他のモノマーは、アルキル基が１〜１８個の炭素原子、しかし好ましくは１〜４個の炭素原子であり得るアルキルアクリレートおよびメタクリレートである。好適なアクリルモノマーは、メチルアクリレート、エチルアクリレートおよびメタクリレート、ｎ−プロピルおよびｉ−プロピルアクリレートおよびメタクリレート、ｎ−ブチル、２−ブチル、ｉ−ブチルおよびｔ−ブチルアクリレートおよびメタクリレート、２−エチルヘキシルアクリレートおよびメタクリレート、シクロヘキシルアクリレートおよびメタクリレート、オメガ−ヒドロキシアルキルアクリレートおよびメタクリレート、Ｎ，Ｎ−ジアルキルアミノアルキルアクリレートおよびメタクリレート、Ｎ−［ｔ−ブチル］アミノエチルアクリレートおよびメタクリレートである。
【００１２】
他の不飽和モノマーには、スチレン；ビス−［ベータ−クロロエチル］ビニルホスホネート；酢酸ビニル；α−メチレンブチロラクトン（ＭＢＬ）；アクリロニトリル；メタクリロニトリル；アクリル酸およびメタクリル酸；２−ビニル−および４−ビニルピリジン；マレイン酸、無水マレイン酸およびマレイン酸のエステル；アクリルアミドおよびメタクリルアミド；イタコン酸、無水イタコン酸およびイタコン酸のエステルならびに不飽和ポリエステル（アルキレンジアクリレートおよびジメタクリレート）のような架橋目的のための多機能性モノマー；アリルアクリレートおよびメタクリレート；Ｎ−ヒドロキシメチルアクリルアミドおよびＮ−ヒドロキシメチルメタクリルアミド；Ｎ，Ｎ’−メチレンジアクリルアミドおよびジメタクリルアミド；グリシジルアクリレートおよびメタクリレート；フタル酸ジアリル；ジビニルベンゼン；ジビニルトルエン；トリメチロールプロパントリアクリレートおよびトリメタクリレート；ペンタエリスリトールテトラアクリレートおよびテトラメタクリレート；クエン酸トリアリルおよびシアヌール酸トリアリルのような化合物が含まれる。
【００１３】
雲母（マイカ）、アルミナ、シリカ、ガラス、セラミックス、金属、ポリマーまたは様々な材料（鉱物、染料など）で被覆された他の天然もしくは合成物質のような、乳白度、密度、および反射能が異なる材料が、反射能、干渉縞または選択的色吸収用の成形組成物中に含まれてもよい。ポリマー、天然（木材、木綿など）、セラミック、ガラス、または金属であってもよい繊維は、また、観察の角度に依存して異なる外観を呈する。
【００１４】
成形組成物は、粒状または繊維状充填材を含んでもよい。一般に、充填材は、純ポリマーまたは純ポリマーの組合せに比べて最終物品の硬さ、剛さまたは強度を大きくする。さらに、充填材が最終物品に他の特性を与え得ることは理解されるであろう。例えば、それは、難燃性のような他の機能特性を与えることができる、またはそれは装飾目的に使え、かつ、美感を変えるかもしれない。幾つかの代表的な充填材には、アルミナ、アルミナ三水和物（ＡＴＨ）、アルミナ一水和物、水酸化アルミニウム、酸化アルミニウム、硫酸アルミニウム、リン酸アルミニウム、ケイ酸アルミニウム、ベイヤー（Ｂａｙｅｒ）水和物、ホウケイ酸塩、硫酸カルシウム、ケイ酸カルシウム、リン酸カルシウム、炭酸カルシウム、水酸化カルシウム、酸化カルシウム、アパタイト、ガラスバブル、ガラス微小球、ガラス繊維、ガラスビーズ、ガラスフレーク、ガラス粉末、ガラス球、炭酸バリウム、水酸化バリウム、酸化バリウム、硫酸バリウム、リン酸バリウム、ケイ酸バリウム、硫酸マグネシウム、ケイ酸マグネシウム、リン酸マグネシウム、水酸化マグネシウム、酸化マグネシウム、カオリン、モンモリロナイト、ベントナイト、パイロフィライト、雲母、石膏、シリカ（砂など）、セラミック微小球、セラミック粒子、セラミックウィスカ、粉末タルク、二酸化チタン、珪藻土、木粉、ホウ砂、またはそれらの組合せが含まれる。
【００１５】
さらに、充填材は、任意にサイズ剤、例えば、シラン（Ｓｉｌａｎｅ）８メタクリレート（Ｍｅｔｈａｃｒｙｌａｔｅ）Ａ−１７４としてＯＳＩスペシャルティーズ（Ｓｐｅｃｉａｌｔｉｅｓ）（フレンドリ（Ｆｒｉｅｎｄｌｙ）、ＶＮ）から商業的に入手可能であるシラン（メタ）アクリレートで被覆することができる。充填材は、約５〜５００ミクロンの範囲の平均粒子サイズの小さな粒子の形態で存在し、成形組成物の６５重量％までの量で存在することができる。
【００１６】
充填材粒子の性質、特に、屈折率は、最終物品の美感に顕著な影響を及ぼす。充填材の屈折率がポリマー構成成分のそれにぴったり調和している時、生じた最終物品は、半透明な外観を有する。屈折率がポリマー構成成分のそれから外れるにつれて、生じた外観はより不透明である。ＡＴＨの屈折率はＰＭＭＡの屈折率に似ているので、ＡＴＨは多くの場合ＰＭＭＡ系にとって好ましい充填材である。特に関心があるのは、１０ミクロンと１００ミクロンとの間の粒子サイズの充填材である。アルミナ（Ａｌ2Ｏ3）は、耐表面損傷を改善する。繊維（例えば、ガラス、ナイロン、アラミドおよび炭素繊維）は、機械的性質を改善する。幾つかの機能性充填材の例は、酸化防止剤（ターナリまたは芳香族アミン、チバ・スペシャルティ・ケミカルズ・コープ（Ｃｉｂａ  Ｓｐｅｃｉａｌｔｙ  Ｃｈｅｍｉｃａｌｓ  Ｃｏｒｐ．）によって供給されるイルガノックス（Ｉｒｇａｎｏｘ）（登録商標）（３，５−ジ−第三ブチル−４−ヒドロキシヒドロ桂皮酸オクタデシル）、および次亜リン酸ナトリウムのような）、難燃剤（ハロゲン化炭化水素、鉱物炭酸塩、水和鉱物、および酸化アンチモンのような）、ＵＶ安定剤（チバ・ガイギー（Ｃｉｂａ  Ｇｅｉｇｙ）によって供給されるチヌビン（Ｔｉｎｕｖｉｎ）（登録商標）のような）、ポリ（テトラフルオロエチレン）（例えば、本願特許出願人製のテフロン（Ｔｅｆｌｏｎ）（登録商標））のような耐汚染性剤、ステアリン酸およびステアリン酸亜鉛、またはそれらの組合せである。
【００１７】
組成物は任意に装飾充填材を含むことができる。かかる装飾充填材は、物理的性質に小さい影響を有するかもしれないが、主として美的理由のために存在する。好適な装飾充填材の例には、顔料および他の水不溶性着色剤、反射フレーク、金属粒子、ロック、着色ガラス、様々なサイズの着色砂、繊維、ペレットおよび粉末のような木材製品などが挙げられる。粒子サイズは、装飾充填材の性質で変わるであろうし、サブミクロンほどに小さくまたは数センチメートルほどに大きくあり得る。
【００１８】
本発明の方法を実施する際に、充填材、着色剤、および装飾充填材のような固体は、熱硬化性成分を加えるのに先立ってプレミックスされてもよい。生じた混合物が増粘して例示的にはパン生地のようになって、選択された成形条件下に流動可能である熱硬化性成形組成物を形成した時に、混合は終わる。例として、本発明の方法のための出発材料は、ウェバーグ（Ｗｅｂｅｒｇ）らによる米国特許公報（特許文献１）に記載された手順によって製造された多種多様な実施形態の成形組成物であってもよい。
【００１９】
多種多様な成形組成物は、それらが不完全に混合されて個々の組成物が幾何学的形状を形成する方法で組み合わされる。「幾何学的」は、その普通の意味で使用され、デザインで直線または単純曲線モチーフまたはアウトラインを指向することが理解される。しかしながら、本発明では幾何学的形状は三次元である。幾何学的形状から生じた表面外観の例は、視覚的に対比の成形組成物のために、ストライプおよびスワールの形態にある。組成物を幾何学的形状へ組み合わせる方法の幾つかの例には、様々な組成物の押出または圧延リボンの積層およびブレンディングの様々な方法が挙げられる。
【００２０】
少なくとも２種の成形組成物の単純線押出が使用されることは本発明の範囲内である。かかる場合には、最終装飾材料はストライプの外観を有するであろう。しかしながら、幾何学的形状は三次元であるから、ストライプの異なる配向が最終装飾材料の表面上に存在するであろう。
【００２１】
さらに、幾何学的形状がストライプの表面外観を持たないことも本発明の範囲内である。このように、幾何学的形状の表面外観はスワールまたは関連曲線モチーフの形態にあってもよく、幾何学的形状は個々の熱硬化性成形組成物の組合せ方法によって決定される。
【００２２】
例示の目的のために、個々の熱硬化性成形組成物は、非線様式に押し出されて曲線の三次元デザインを形成してもよい。あるいはまた、個々の熱硬化性成形組成物は、不完全な混合によって組み合わされてもよい。組合せ成形組成物のある部分は幾何学的形状を形成するが、ある部分は形成しない組合せ工程が着手されてもよいことは理解される。
【００２３】
その後、幾何学的形状を含む組合せ成形組成物は、異なる表面外観を有する幾何学的形状の横断面をもたらす個々の別個部分へ分割される。用語「横断面」が部分横断面を含むことは理解される。組合せ成形組成物の分割方法は、ランダム風に（細砕によるような）または一様な方法で（切断によるような）着手されてもよい。ランダム分割は、その幾つかの部分は幾何学的形状外観の少なくとも一部を保持するが、他の部分は保持しない、個々の別個部分をもたらすかもしれない。しかしながら、最終装飾材料には、幾何学的形状の横断面から生じる幾何学的模様が存在する。従って、好ましくは組合せ成形組成物の分割は、幾何学的外観を有する個々の部分の相当な部分をもたらす。
【００２４】
分割の工程は、切断、細断、引裂、押出または細砕のような多数の方法で着手されてもよい。分割の方法に依存して、異なる表面外観を得ることができる。また、個々の別個部分のサイズも変わり得る。例示の目的のために、個々の別個部分の最大寸法は２ｍｍ〜１００ｃｍの範囲であり得る。
【００２５】
幾何学的デザインの少なくとも幾つかを保持する個々の別個部分の形成後に、これらの個々の別個部分が融着の工程に先立って組み合わされる。例示的に、これらの以前は別個の部分の融着は、熱硬化性組成物が熱硬化されることになる、金型中でのように、圧力および高温下に行われる。融着工程では、隣接表面は互いに接触し、幾何学的形状の横断面が保持されるままにする。また、個々の別個部分は典型的にはランダム風に組み合わされ、融着すると、これらの部分の三次元性のために異なる表面外観を与える。
【００２６】
融着工程の条件は、使用される熱硬化性組成物に依存し、広範囲にわたって、例えば、高い温度および圧力と連係して変わり得る。一般に、融着工程は、また、熱硬化性材料を最終装飾熱硬化材料へ変換するであろう。
【００２７】
先に議論されたように、最終装飾材料の表面は、繰り返しの幾何学的表面模様を有するであろう。この装飾材料は、三次元である幾何学的形状の横断面から形成されるので、表面模様は、異なる横断面によって外観が異なるであろう。典型的には幾何学的模様は、内部部分を含めて装飾材料の全体にわたってまたは実質的に全体にわたって広がっている。
【００２８】
また、幾何学的模様のサイズおよび形状だけでなく、それらの濃度も異なり得ることも本発明の範囲内である。熱硬化性組成物の個々の別個部分を組み合わせる工程で、追加の非幾何学的（または他の幾何学的）融着可能な部分が添加されてもよい。さらに、添加部分が十分に小さい場合には、これらの追加部分は融着可能である必要はない。最終物品に異なる幾何学的模様をもたらす２種以上の幾何学的形状が使用されることもまた、本発明の範囲内である。色もまた、異なる表面外観を与える点で重要な特質である。
【００２９】
本発明は、特に明記しない限り、部および百分率は重量により、温度はセンチグレードである次の実施例の参照によってより十分に理解することができる。
【実施例】
【００３０】
(実施例１）
２種以上の色の層ブレンドの創出方法。色間の界面は、ブレンディングの欠如のために非常に鮮明である。第１色（黒−金色）用に次の成分を秤量すること。
１１２０グラム  ＡＴＨ（アルカン（Ａｌｃａｎ））
４０１グラム  パラロイド（Ｐａｒａｌｏｉｄ）（登録商標）ラテックス（Ｌａｔｅｘ）Ｋ１２０ＮＤ［ポリ（メチルメタクリレート／エチルアクリレート）］ポリマー粒子硬化剤（ローム・アンド・ハース・カンパニー（Ｒｏｈｍ  ＆  Ｈａａｓ  Ｃｏｍｐａｎｙ））
６グラム  ステアリン酸亜鉛
４０グラム  アフレイア（Ａｆｆｌａｉｒ）（登録商標）３０５ソーラーゴールドマイカ（Ｓｏｌａｒ  Ｇｏｌｄ  Ｍｉｃａ）
３６２グラム  メチルメタクリレート（ＭＭＡ）
５８グラム  エチレングリコールジメタクリレート（ＥＧＤＭＡ）
６．９４グラム  アトフィナ（Ａｔｏｆｉｎａ）製のルーペロックス（Ｌｕｐｅｒｏｘ）（登録商標）５７５（ｔ−アミルペルオキシ−２−エチルヘキサノエート）熱開始剤
１．１４グラム  本願特許出願人製のバゾ（Ｖａｚｏ）（登録商標）６７［２，２’−アゾビス（メチルブチロニトリル）熱開始剤］
１．６８グラム  ゼェレック（Ｚｅｌｅｃ）（登録商標）ＭＯ
２．８６グラム  カーボンブラック（Ｃａｒｂｏｎ  Ｂｌａｃｋ）顔料分散系
【００３１】
ＭＭＡ、ＥＧＤＭＡ、およびゼレック（Ｚｅｌｅｃ）（登録商標）ＭＯを小さな容器に加えること。エアモーターにより駆動されるインペラで２分間混合して均等に混合すること。ルーペロックス（Ｌｕｐｅｒｏｘ）５７５を加え、次にバゾ（Ｖａｚｏ）（登録商標）６７を加えること。１０分間混合し、十分に混合してバゾ（Ｖａｚｏ）（登録商標）６７が完全に溶解することを確実にすること。ミキサー（高粘度混合羽根を備えつけたロスダブルプラネタリーミキサー（Ｒｏｓｓ  Ｄｏｕｂｌｅ  Ｐｌａｎｅｔａｒｙ  Ｍｉｘｅｒ（ＤＰＭ）ＬＤＭ−２）に最初の３成分（ＡＴＨ、パラロイド（Ｐａｒａｌｏｉｄ）（登録商標）、およびステアリン酸亜鉛）をドライブレンドすること。５分間ブレンドして乾燥成分を混合すること。雲母を乾燥成分に加えること。カーボンブラック顔料分散系をＤＰＭ中の乾燥成分に加えること。プレミックス工程からの液体成分を加えること。成分が合体して凝集配合物になるポイントを過ぎて６分間ブレンドすること。ミキサーから取り出し、ＭＭＡを通さない容器中にシールすること。
【００３２】
(第２組成物）
第２色（金色）用に次のレベルの成分で上記を繰り返すこと。この場合、顔料分散系は加えない。
１１２０グラム  ＡＴＨ（アルカン（Ａｌｃａｎ））
４０１グラム  パラロイド（Ｐａｒａｌｏｉｄ）（登録商標）ラテックス（Ｌａｔｅｘ）Ｋ１２０ＮＤ（ローム・アンド・ハース・カンパニー（Ｒｏｈｍ  ＆  Ｈａａｓ  Ｃｏｍｐａｎｙ））
６グラム  ステアリン酸亜鉛
４０グラム  アフレイア（Ａｆｆｌａｉｒ）（登録商標）３０５ソーラーゴールドマイカ（Ｓｏｌａｒ  Ｇｏｌｄ  Ｍｉｃａ）
３６５グラム  メチルメタクリレート（ＭＭＡ）
５８．４グラム  エチレングリコールジメタクリレート（ＥＧＤＭＡ）
６．９８グラム  ルーペロックス（Ｌｕｐｅｒｏｘ）（登録商標）５７５
１．１４グラム  バゾ（Ｖａｚｏ）（登録商標）６７
１．６８グラム  ゼェレック（Ｚｅｌｅｃ）（登録商標）ＭＯ
【００３３】
金型装入材料を調製するために、前工程からの成形配合物を最小１時間そのままの状態にしておいて、ラテックス粒子中へＭＭＡを追加吸収させること。所望の比の各色を秤量すること。この場合１：１、従って２０００グラムの各色。圧延ロールを用いて各色の平ディスクまたはリボンを創出すること。２つの色を層状に重ねること。圧延ロールにかけて厚さを減らすこと。材料を二重厚さに折り重ねてより多くの層を創出すること。圧延と折り重ね工程とを繰り返して所望の数の層を創出すること。これらの試料での層の数は８および１６であった。成形のために材料を今すぐ装入材料断片（寸法がおおよそ２センチメートルの立方体）へ切断することができる。成形の準備ができるまで、ＭＭＡを通さない容器中に断片をシールすること。
【００３４】
あるいはまた、配合物をＤＰＭ中へ入れてもよい。２のミキサー速度で混合すること。羽根は、成形配合物を粉々にし始めるであろう。本実施例については、断片がすべて直径で１．５ｃｍ以下になるまで混合を続行すること。成形の準備ができるまで、ＭＭＡを通さない容器中に断片をシールすること。
【００３５】
前工程から９００グラムの断片を秤量すること。８インチ×８インチ（２０．３２×２０．３２ｃｍ）飾り板金型を１２２℃に予熱すること。予め秤量した材料を熱い金型中へ注ぎ込み、装入物が均等に分配されるように広げること。金型を密閉して１４８０ｐｓｉｇ（１０２バール）を８分間かけて部品を硬化させること。金型から取り出すこと。成形された時の部品は非常に薄い表面層を有し、その中では雲母がその部品の表面と平行に高度に配向している。個々の組成物は、識別可能な幾何学的模様中に存在する。これは魅力的であり、それ自体使用することができるが、固体表面工業において共通の技術では修理できないであろう。材料の本体を代表する表面を現出させるために、軽い研磨が必要とされる。
【００３６】
(実施例２）
ラム押出機を用いる２種以上の色の柄ブレンドの創出方法。実施例１のものに類似の２種の成形組成物（１黒色および１白色）を調製した。これらの組成物を、サーキュラーダイを備えつけたラム押出機の供給口中へ導入した。第１試行では、交互の黒色および白色組成物のおおよそ１インチ（２．５４ｃｍ）長さ、１．５インチ（３．８１ｃｍ）直径のディスクをラムに供給することによって形材を作り出した。押出物横断面は、高度に伸びた放物線速度分布を示す。
【００３７】
第２の試行では、黒色および白色組成物の、直径おおよそ０．１３インチ（０．３３ｃｍ）の押出ヌードルの混合物をラム押出機に供給した。押出物は、ランダム混合模様の放物線ひずみを示した。上述の型取り材料を、異なるサイズの装入材料断片へ細断して成形用に蓄えた。
【００３８】
装入材料断片を、８インチ×８インチ（２０．３２×２０．３２ｃｍ）の加熱したスチール金型中１２０Ｃで９００ｐｓｉｇ（６２．０５バール）の圧力で６分間成形した。第１試行から生じた成形飾り板は、２種の着色組成物の支配的なドメインを示した。第２試行からの成形飾り板は、別個の点および線模様を示した。
【００３９】
(実施例３）
二軸スクリュー押出機を用いる２種以上の色の柄ブレンドの創出方法。実施例１のものに類似の２種の成形組成物（１黒色および１白色）を調製した。これらの組成物を下に略述するように加工し、サーキュラーダイを備えつけた一軸スクリュー押出機の供給口中へ導入した。
【００４０】
それらを先ず１．５インチ直径×３インチ（３．８１×７．６２ｃｍ）長さの小片へ押し出した。これらの小片は、次のブレンディング実験用の供給原料であった。小片を１：１比でタンブルブレンドし、１．５インチ（３．８１ｃｍ）直径サーキュラーダイを備えつけた一軸スクリュー押出機中へ装入した。生じた押出型取り材料は、縦方向に規則正しい渦巻き状のシナモンロール模様を有した。押出物を縦に切断し、実施例２におけるように成形して、最終成形飾り板中に木理に似ている模様を与えた。
【００４１】
押出物をまた、小さなディスクへ横方向に切断し、金型キャビティ中に手で配列して実施例２におけるように成形し、最終成形飾り板に規則正しい渦巻き状ドメインを有する模様をもたらした。
【００４２】
細断した押出物の混合物をランダムに金型中へ導入し、実施例２におけるように成形した。生じた成形飾り板は、最終成形飾り板中に節のある木理外観を示した。
【国際公開パンフレット】
2004537445.tif 000002
2004537445.tif 000003
2004537445.tif 000004
2004537445.tif 000005
2004537445.tif 000006
2004537445.tif 000007
2004537445.tif 000008
2004537445.tif 000009
2004537445.tif 000010
2004537445.tif 000011
2004537445.tif 000012
2004537445.tif 000013
2004537445.tif 000014
2004537445.tif 000015
【国際公開パンフレット（コレクトバージョン）】
2004537445.tif 000016
【国際調査報告】
2004537445.tif 000017
2004537445.tif 000018
2004537445.tif 000019